(57)【要約】      （修正有）【課題】投影スクリーンにおける透明性と投影画像の鮮明性とを高水準で両立する。【解決手段】本発明の光散乱体１０は、樹脂を含む樹脂媒体３と、樹脂媒体３中に分散している、メジアン径が５０ｎｍ以上３６０ｎｍ以下である第１の粒子１と、樹脂媒体中に分散している、メジアン径が５００ｎｍ以上１．５μｍ以下であり、ダイヤモンド構造を有する第２の粒子２とを含有する光散乱体であって、第１の粒子及び第２の粒子の合計含有量が、樹脂媒体１００質量部に対して、０．０１質量部以上２０．０質量部以下であり、第１の粒子の粒子数Ｍ１と第２の粒子の粒子数Ｍ２との粒子数比Ｍ１／Ｍ２が、１００以上５０００以下であり、光散乱体の全光線透過率が８０％以上である。【選択図】図１
2019113657.tif 000002
【特許請求の範囲】
【請求項１】
樹脂と、メジアン径が５０ｎｍ以上３６０ｎｍ以下である第１の粒子と、メジアン径が５００ｎｍ以上１．５μｍ以下であり、ダイヤモンド構造を有する第２の粒子と、を含有し、
前記第１の粒子及び前記第２の粒子の合計含有量が、前記樹脂１００質量部に対して、０．０１質量部以上２０．０質量部以下であり、
前記第１の粒子の粒子数Ｍ１と前記第２の粒子の粒子数Ｍ２との粒子数比Ｍ１／Ｍ２が、１００以上５０００以下であり、
前記樹脂は、厚さ２０μｍにおける全光線透過率が８０％以上である、光散乱体形成用組成物。
【請求項２】
前記樹脂の屈折率ｎＡ、前記第１の粒子の屈折率ｎＢ、及び前記第２の粒子の屈折率ｎＣが、下記式（１）で表される条件を満たす、請求項１に記載の光散乱体形成用組成物。
０．１５＜｜ｎＢ−ｎＡ｜≦ｎＣ−ｎＡ＜１．１５      …（１）
【請求項３】
前記第１の粒子及び前記第２の粒子がダイヤモンドであって、炭素濃度が９０質量％以上である、請求項１又は２に記載の光散乱体形成用組成物。
【請求項４】
樹脂媒体と、前記樹脂媒体中に分散している、メジアン径が５０ｎｍ以上３６０ｎｍ以下である第１の粒子と、前記樹脂媒体中に分散している、メジアン径が５００ｎｍ以上１．５μｍ以下であり、ダイヤモンド構造を有する第２の粒子と、を含有する光散乱体であって、
前記第１の粒子及び前記第２の粒子の合計含有量が、前記樹脂媒体１００質量部に対して、０．０１質量部以上２０．０質量部以下であり、
前記第１の粒子の粒子数Ｍ１と前記第２の粒子の粒子数Ｍ２との粒子数比Ｍ１／Ｍ２が、１００以上５０００以下であり、
前記光散乱体の全光線透過率が８０％以上である、光散乱体。
【請求項５】
前記樹脂媒体の屈折率ｎＡ、前記第１の粒子の屈折率ｎＢ、及び前記第２の粒子の屈折率ｎＣが、下記式（１）で表される条件を満たす、請求項４に記載の光散乱体。
０．１５＜｜ｎＢ−ｎＡ｜≦ｎＣ−ｎＡ＜１．１５      …（１）
【請求項６】
前記第１の粒子及び前記第２の粒子がダイヤモンドであって、炭素濃度が９０質量％以上である、請求項４又は５に記載の光散乱体。
【請求項７】
基材と、該基材上に設けられた請求項４〜６のいずれか一項に記載の光散乱体からなる光散乱層と、を備える、シート状積層体。
【請求項８】
少なくとも一方の最表面に、硬度が２Ｈ以上の樹脂層を更に備える、請求項７に記載のシート状積層体。
【請求項９】
前記基材が曲面を有する、請求項７又は８に記載のシート状積層体。
【請求項１０】
請求項７〜９のいずれか一項に記載のシート状積層体を備える、投影スクリーン。
【請求項１１】
透過型透明スクリーンである、請求項１０に記載の投影スクリーン。
【請求項１２】
反射型透明スクリーンである、請求項１０に記載の投影スクリーン。
【請求項１３】
前記シート状積層体をロール状にして収納できる収納手段を更に備える、請求項１０〜１２のいずれか一項に記載の投影スクリーン。
【請求項１４】
請求項７に記載のシート状積層体２つが、互いの光散乱層が対向し、互いの光散乱層の間にそれぞれの光散乱層よりも屈折率が小さい低屈折率媒体が介在する状態で配置された構造、を有する、投影スクリーン。
【請求項１５】
画像を投影する画像投影手段と、請求項４〜６のいずれか一項に記載の光散乱体、請求項７〜９のいずれか一項に記載のシート状積層体又は請求項１０〜１４のいずれか一項に記載の投影スクリーンと、を備える、画像表示システム。
【請求項１６】
人又は物の接近を検出する検出手段と、前記検出手段からの情報に基づき人又は物が接近したと判定した場合に前記画像投影手段から前記光散乱体、前記シート状積層体又は前記投影スクリーンに画像を投影する手段と、を更に備える、請求項１５に記載の画像表示システム。
【発明の詳細な説明】
【技術分野】
【０００１】
本発明は、光散乱体形成用組成物、光散乱体、シート状積層体、投影スクリーン、及び画像表示システムに関する。
【背景技術】
【０００２】
投影スクリーンとして、光透過性のある透明スクリーンが知られており、反射型（反射モード）投影の透明スクリーンや透過型（透過モード）投影の透明スクリーンなどが用いられている。従来、透明スクリーンには、光散乱体として、光学レンズ光散乱板のような微小なレンズ構造をフィルム上に形成したものや、フィルム内部に高屈折率微粒子若しくは低屈折率のエアロゲル等の透明光散乱体を有し、ある程度の透過性を維持しつつ、光を散乱させるものが用いられてきた。更に、２枚のガラスの間にホログラムシートを封入した合わせガラスタイプ、高屈折率微細粒子を透明基材に練りこんだパネルタイプなどの光散乱体も開発されてきた。
【０００３】
近年、ＬＥＤ照明、屋内外の広告宣伝で使われるデジタルサイネージ、店舗のショーウィンドウ、ホームシアター、ポスター、イベントでの大型画像投影などにおいて、デジタル画像情報や広告等を投影表示する要望が高まってきている。また、自動車のフロントガラスにナビゲーションや位置情報等を投影するヘッドアップディスプレイやウェアラブルディスプレイ等に用いられる透明スクリーンの需要は、ますます高まると言われている。これらの用途に適用される光散乱体は、背景の視認性を損なわない透明性を有しながらも投影画像が十分に鮮明であることが求められる。しかし、光散乱体の全光線透過率を高めると投影画像の鮮明性が低下する傾向にあり、透明性と投影画像の鮮明性との両立は難しい。
【０００４】
光散乱体或いは透明スクリーンに関する技術については、これまでにも種々の検討がなされている。例えば、下記特許文献１には、高い光線透過性及び高い光散乱性を得ることを目的として、樹脂よりも屈折率が０．０１〜０．１小さく平均粒子径が１〜１０μｍである透明物質粉末を分散させた光散乱性合成樹脂が提案されている。また、下記特許文献２には、高い透過視認性と良好な散乱反射性との両立を目的として、基板と、基板上に設けた透明薄膜層と、透明薄膜層に含まれるメジアン径０．０１〜１μｍの光散乱体からなり、光散乱体が、爆射法で得られたグラファイト相を有するナノダイヤモンドを酸化処理して得られたダイヤモンド微粒子であることを特徴とする透過型スクリーンが提案されている。
【０００５】
さらに、透過型スクリーンに集光レンズを搭載し、画像の鮮明性を向上させている事例もある（例えば、下記特許文献３参照）。また、下記特許文献４には、スクリーン用途に適した反射・透過特性を得るために、フッ素系樹脂からなる低屈折率光学膜と、金属酸化物の微粒子と特定の分散剤とを含有する高屈折率光学膜とからなる塗布型光学積層膜が積層された光学多層膜が提案されており、かかる光学多層膜を備える反射スクリーンも開示されている。
【先行技術文献】
【特許文献】
【０００６】
【特許文献１】特公昭６０−０２１６６２号公報
【特許文献２】特開２０１１−１１３０６８号公報
【特許文献３】特開２００７−２４０６８６号公報
【特許文献４】特開２００５−９９６７５号公報
【発明の概要】
【発明が解決しようとする課題】
【０００７】
特許文献１に記載の光散乱性合成樹脂を用いたスクリーンは、光透過率が低く、透明性が十分でないという技術的課題がある。特許文献２に記載の透過型スクリーンは、全光線透過率を高めると投影画像の明度が低下し、両者を高水準で両立させることは困難であるという技術的課題がある。特許文献３に記載の透過型スクリーンは、集光レンズの搭載によって透明性が著しく損なわれるという技術的課題がある。特許文献４に記載の反射スクリーンは、各層の界面で光が反射し、透明性が低下するという技術的課題がある。
【０００８】
本発明は、上記の技術的課題に鑑みてなされたものであり、投影スクリーンにおける透明性と投影画像の鮮明性とを高水準で両立することができる光散乱体及びそれを形成することができる光散乱体形成用組成物、並びに、透明性と投影画像の鮮明性とを高水準で両立することができる投影スクリーン及びそれを備える画像表示システムを提供することを目的とする。
【課題を解決するための手段】
【０００９】
本発明者らは、上記目的を達成すべく鋭意研究を重ねた結果、光透過率の高い樹脂中に、樹脂に対して特定の屈折率差を有する特定の粒子を２種類、特定の割合で分散させた光散乱体が、樹脂の高い光透過率を十分維持しつつ投影画像の鮮明性を高めることができることを見出し、本発明を完成するに至った。
【００１０】
本発明は、樹脂と、メジアン径が５０ｎｍ以上３６０ｎｍ以下である第１の粒子と、メジアン径が５００ｎｍ以上１．５μｍ以下であり、ダイヤモンド構造を有する第２の粒子と、を含有し、第１の粒子及び第２の粒子の合計含有量が、樹脂１００質量部に対して、０．０１質量部以上２０．０質量部以下であり、第１の粒子の粒子数Ｍ１と第２の粒子の粒子数Ｍ２との粒子数比Ｍ１／Ｍ２が、１００以上５０００以下であり、樹脂は、厚さ２０μｍにおける全光線透過率が８０％以上である光散乱体形成用組成物を提供する。
【００１１】
本発明の光散乱体形成用組成物によれば、投影スクリーンにおける透明性と投影画像の鮮明性とを高水準で両立することができる光散乱体を形成することができる。
【００１２】
本発明の光散乱体形成用組成物によって上記の効果が奏される理由について本発明者らは以下のとおり考えている。まず、基材上に組成物を塗布し硬化させることにより、全光線透過率の高い樹脂が媒体となり、この樹脂媒体中に上記の第１の粒子及び第２の粒子が分散された光散乱体を形成することができる。そして、この光散乱体において、（１）可視光波長より小さな粒子である第１の粒子によってレイリー散乱を発生させることができ、（２）可視光波長より大きな粒子である第２の粒子によってミー散乱を発生させることができ、更に、（３）第１の粒子及び第２の粒子の合計含有量と粒子数比とが特定の範囲に設定されていることによって、入射光に対して光の損失を小さくしながらも局所的に強いミー散乱が少量の第２の粒子によって得られ、このミー散乱光がその周辺に存在する多量の第１の粒子によって等方的に多重散乱されることにより、透明性と投影画像の鮮明性とを高水準で両立することができたものと本発明者らは考えている。
【００１３】
なお、レイリー散乱とは光の波長よりも小さいサイズの粒子（光の波長の１／１０程度）による光の散乱であり、散乱強度は光の波長の４乗に反比例することや、ミー散乱とは光の波長程度以上の大きさの粒子による光の散乱現象であり、散乱強度は波長に大きくは依存しないこと、多数の粒子が不規則に散在するときのティンダル現象はミー散乱によって起こること、などは知られている。しかし、レイリー散乱が主体の光散乱を利用して透明な散乱体に結像させようとすると、光の透過率が高くなるが、画像の鮮明性が悪く、散乱光が波長に依存してしまうので、画像のブルーシフト（青みを帯びる）も起きる。一方、ミー散乱が主体になると、散乱光の強度は高くなるが、光の透過率は低下して、十分な透明性が得られない。そのため、例えば、光を散乱する粒子にダイヤモンドのような高屈折率の粒子を用い、粒子のメジアン径を可視光波長の下限以下である１５０ｎｍ〜３００ｎｍにしても、透明光散乱体の透明性と画像の鮮明性との両立には限界がある。本発明は、従来技術が有する上記課題に着目した本発明者らの検討に基づくものである。
【００１４】
本発明の光散乱体形成用組成物において、樹脂の屈折率ｎＡ、第１の粒子の屈折率ｎＢ、及び第２の粒子の屈折率ｎＣが、下記式（１）で表される条件を満たすことが好ましい。
０．１５＜｜ｎＢ−ｎＡ｜≦ｎＣ−ｎＡ＜１．１５      …（１）
【００１５】
本発明の光散乱体形成用組成物において、上記第１の粒子及び上記第２の粒子がダイヤモンドであって、炭素濃度が９０質量％以上であることが好ましい。
【００１６】
本発明はまた、樹脂を含む樹脂媒体と、樹脂媒体中に分散している、メジアン径が５０ｎｍ以上３６０ｎｍ以下である第１の粒子と、樹脂媒体中に分散している、メジアン径が５００ｎｍ以上１．５μｍ以下であり、ダイヤモンド構造を有する第２の粒子と、を含有する光散乱体であって、第１の粒子及び第２の粒子の合計含有量が、樹脂媒体１００質量部に対して、０．０１質量部以上２０．０質量部以下であり、第１の粒子の粒子数Ｍ１と第２の粒子の粒子数Ｍ２との粒子数比Ｍ１／Ｍ２が、１００以上５０００以下であり、光散乱体の全光線透過率が８０％以上である光散乱体を提供する。
【００１７】
本発明の光散乱体によれば、投影スクリーンにおける透明性と投影画像の鮮明性とを高水準で両立することができる。
【００１８】
本発明の光散乱体において、樹脂媒体の屈折率ｎＡ、第１の粒子の屈折率ｎＢ、及び第２の粒子の屈折率ｎＣが、下記式（１）で表される条件を満たすことが好ましい。
０．１５＜｜ｎＢ−ｎＡ｜≦ｎＣ−ｎＡ＜１．１５      …（１）
【００１９】
本発明の光散乱体において、上記第１の粒子及び上記第２の粒子がダイヤモンドであって、炭素濃度が９０質量％以上であることが好ましい。
【００２０】
本発明はまた、基材と、該基材上に設けられた上記本発明に係る光散乱体からなる光散乱層とを備えるシート状積層体を提供する。
【００２１】
本発明のシート状積層体によれば、本発明に係る光散乱体からなる光散乱層を備えることにより、透明性と投影画像の鮮明性とを高水準で両立する投影スクリーンの実現が可能となる。また、本発明のシート状積層体は、下部に重量物を設ける（例えば、１ｋｇ重以上５００ｋｇ重以下の力を掛ける）ことによって投影面の平坦性を維持することが可能であり、投影画像の歪みを無くすことが容易にできる。
【００２２】
本発明のシート状積層体は、少なくとも一方の最表面に、硬度が２Ｈ以上の樹脂層を更に備えることができる。このようなシート状積層体は、マーカーペン等での書き込み及び専用のスポンジ製イレーサー等での書き込みの消去が可能となる。
【００２３】
本発明のシート状積層体において、上記基材が曲面を有するものであってもよい。
【００２４】
本発明はまた、上記本発明に係るシート状積層体を備える投影スクリーンを提供する。本発明の投影スクリーンは、透明性と投影画像の鮮明性とを高水準で両立することができる。また、本発明の投影スクリーンによれば、透過像及び反射像のいずれにおいても十分な鮮明性を得ることができる。すなわち、本発明の投影スクリーンは、透過型透明スクリーンであってもよく、反射型透明スクリーンであってもよい。また、本発明の投影スクリーンは、透過像と反射像とを同時に投影することができる。
【００２５】
本発明の投影スクリーンは、シート状積層体をロール状にして収納できる収納手段を更に備えるものであってもよい。
【００２６】
本発明の投影スクリーンは、本発明に係るシート状積層体２つが、互いの光散乱層が対向し、互いの光散乱層の間にそれぞれの光散乱層よりも屈折率が小さい低屈折率媒体が介在する状態で配置された構造を有するものであってもよい。このような投影スクリーンによれば、空間コヒーレント性画像ノイズを減少させることができる。
【００２７】
本発明はまた、画像を投影する画像投影手段と、上記本発明に係る光散乱体、上記本発明に係るシート状積層体又は上記本発明に係る投影スクリーンとを備える画像表示システムを提供する。
【００２８】
本発明の画像表示システムによれば、例えば、加工又は手術などの作業時に、対象物又は患部と作業者との間に、光散乱体が設けられた透明部材、シート状積層体又は投影スクリーンを設置することで、作業者が対象物や患部を観察する際、対象物や患部の背景像に外部からの文字や画像による情報を作業者に表示して提供することができる。
【００２９】
本発明の画像表示システムは、人又は物の接近を検出する検出手段と、検出手段からの情報に基づき人又は物が接近したと判定した場合に画像投影手段から光散乱体又は投影スクリーンに画像を投影する手段とを更に備えるものであってもよい。このようなシステムによれば、人又は物が接近したときに情報の提供や警告の表示を行うことができる。
【発明の効果】
【００３０】
本発明によれば、投影スクリーンにおける透明性と投影画像の鮮明性とを高水準で両立することができる光散乱体及びそれを形成することができる光散乱体形成用組成物、並びに、透明性と投影画像の鮮明性とを高水準で両立することができる投影スクリーン及びそれを備える画像表示システムを提供することが可能となる。
【図面の簡単な説明】
【００３１】
【図１】本発明の光散乱体の一実施形態を示す模式断面図である。
【図２】本発明のシート状積層体の一実施形態を示す模式断面図である。
【図３】本発明の投影スクリーンの一実施形態を示す模式断面図である。
【図４】本発明の画像表示システムの一実施形態を示す模式断面図である。
【発明を実施するための形態】
【００３２】
以下、本発明の好適な実施形態について詳細に説明する。ただし、本発明は以下の実施形態に限定されるものではない。
【００３３】
［光散乱体］
本実施形態の光散乱体は、樹脂媒体（以下、樹脂媒体を構成する樹脂を（Ａ）成分という場合もある）と、樹脂媒体中に分散している、メジアン径が５０ｎｍ以上３６０ｎｍ以下である第１の粒子（以下、（Ｂ）成分という場合もある）と、樹脂媒体中に分散している、メジアン径が５００ｎｍ以上１．５μｍ以下であり、ダイヤモンド構造を有する第２の粒子（以下、（Ｃ）成分という場合もある）と、を含有する。
【００３４】
本明細書においてメジアン径とは、粒子の体積基準での５０％メジアン径をいい、動的散乱方式の粒度分布計（例えば、堀場製作所社製、ＬＡ−９６０）を用いて測定される。
【００３５】
図１は、本実施形態の光散乱体を示す模式断面図である。図１に示される光散乱体１０は、樹脂媒体３と、樹脂媒体３中に分散している第１の粒子１及び第２の粒子２を含有する。
【００３６】
樹脂媒体は、樹脂を含む樹脂用組成物から形成されるものであってもよい。
【００３７】
樹脂としては、熱可塑性樹脂及び熱硬化性樹脂が挙げられ、具体的には、アクリル樹脂、アクリルウレタン樹脂、ポリエステルアクリレート樹脂、ポリウレタンアクリレート樹脂、ポリエステル樹脂、ポリオレフィン樹脂、ウレタン樹脂、ポリカーボネート樹脂、セルロース樹脂、アセタール樹脂、ビニル樹脂、ポリスチレン樹脂、ポリアミド樹脂、ポリアリレート樹脂、ポリビニルアルコール樹脂、ポリ塩化ビニル樹脂、ポリスルホン樹脂、フッ素樹脂等の熱可塑性樹脂；エポキシアクリレート樹脂、エポキシ樹脂、ポリイミド樹脂、メラミン樹脂、フェノール樹脂、シリコーン樹脂等の熱硬化性樹脂が挙げられる。これらの樹脂は、１種を単独で又は２種以上を組み合わせて用いることもできる。
【００３８】
樹脂媒体は、成形性の観点から、熱可塑性樹脂を含むことが好ましい。
【００３９】
上記樹脂用組成物は、分散性の観点から、水分散系であることが好ましい。その場合、樹脂として、アクリル樹脂、ポリエステル樹脂、ウレタン樹脂、フッ素樹脂、シリコーン樹脂などを含むことができる。
【００４０】
樹脂媒体の屈折率は、光散乱効率の観点から、１．２８以上１．８０以下であることが好ましく、１．３０以上１．６０以下であることがより好ましい。本明細書において屈折率は、ナトリウムランプの波長５８９．３ｎｍでの計測値を指す。
【００４１】
樹脂媒体の厚さ２０μｍにおける全光線透過率は、透明スクリーンを製造する際の透明性の観点から、８０％以上であることが好ましく、８５％以上であることがより好ましい。また、樹脂媒体の全光線透過率は、材料の物理的制約の点から、９９％以下であってもよい。
【００４２】
第１の粒子は、メジアン径がレイリー散乱の上限である５０ｎｍ以上、ＪＩＳ  Ｚ８１２０で規定される可視光波長域の下界である３６０ｎｍ以下に設定されており、光散乱の主体となる。第１の粒子は、視認性の観点から、７０ｎｍ以上３００ｎｍ以下がより好ましい。
【００４３】
第１の粒子の材質としては、特に限定はされるものではないが、具体的には、ダイヤモンド；酸化ジルコニウム、酸化チタン、チタン酸バリウム、チタン酸ストロンチウム、酸化アルミニウム、酸化亜鉛、酸化銅、酸化セシウム、酸化クロム、酸化ニオブ、酸化セリウム、酸化インジウムスズ、酸化タンタル等の金属酸化物；アルミニウム、ニッケル、コバルト、鉄、チタン、クロム、亜鉛、タングステン、水銀、プラチナ、モリブデン等の金属；ポリカーボネート樹脂、ポリウレタン樹脂、ポリアクリル樹脂、ポリスチレン樹脂、ポリビニルアルコール樹脂、ポリオレフィン樹脂、ポリビニルオレフィン樹脂、ポリエステル樹脂、ポリエーテル樹脂、フッ素樹脂、ポリスルホン樹脂、ポリエーテルエーテルケトン樹脂、ポリアミド樹脂、ポリイミド樹脂、メラミン樹脂、フェノール樹脂、エポキシ樹脂、シリコーン樹脂、セルロース樹脂等の樹脂などであってよい。これらの中でも、視認性の観点から、樹脂の屈折率をｎＡ、第１の粒子をｎＢ、第２の粒子をｎＣとしたときに、０．１５＜｜ｎＢ−ｎＡ｜≦ｎＣ−ｎＡ＜１．１５の関係を満たすものが好ましく、屈折率が１．８以上であるダイヤモンド、金属酸化物、及び金属がより好ましく、視野角を広くすることができる観点から、ダイヤモンドが更に好ましい。
【００４４】
ダイヤモンドとしては、製造方法や精製方法により、多種存在するが、いずれも用いることができる。例えば、高圧合成ダイヤモンド、爆轟合成ダイヤモンド、及び気相成長ダイヤモンド等の合成ダイヤモンド、並びに、天然ダイヤモンドなどが挙げられる。高圧合成ダイヤモンドとは、炭素に外部から超高圧を掛けることでダイヤモンドを合成する方法である。爆轟合成ダイヤモンドとは、閉じた鋼鉄製のチャンバー内でＴＮＴ火薬やヘキソーゲンなどの爆薬を爆発させてダイヤモンドを合成する方法である。
【００４５】
また、ダイヤモンドは、結晶の構造形態として、単結晶ダイヤモンド、多結晶ダイヤモンド、複合体としての複合ダイヤモンドの３つに分類されるが、いずれも用いることができる。第１の粒子は、全光線透過率の観点から、単結晶ダイヤモンドが好ましい。
【００４６】
多結晶ダイヤモンドは、原料としてグラファイトを用いて合成したものを用いてもよい。また、ダイヤモンド結晶の対称構造については、単結晶ダイヤモンドでは立方晶系のダイヤモンド構造であるが、多結晶ダイヤモンドの中には、結晶の対称性として立方晶系のダイヤモンド構造に六方晶系のロンズデーライト（Ｌｏｎｓｄａｌｅｉｔｅ）構造が混じったものがある。ロンズデーライト構造を有する多結晶ダイヤモンドは、立方晶系のダイヤモンド構造よりもビッカース硬度が高く、屈折率は同じでも、結晶の内部構造による光学的な散乱効率が高い。複合ダイヤモンドでは、単結晶ダイヤモンドの表面に多結晶ダイヤモンド、グラファイト、ＤＬＣ（Ｄｉａｍｏｎｄ  ｌｉｋｅ  ｃａｒｂｏｎ）を複合的に形成している。これらのいずれを用いてもよい。
【００４７】
爆轟合成ダイヤモンドは、単結晶ダイヤモンド及び多結晶ダイヤモンドのいずれも表面に薄いグラファイト層を有しており、さらにそのグラファイト相に水酸基、アミノ基、カルボキシル基などの化学官能基があるため、液体への分散性が高い。天然のダイヤモンドは、液体への分散性が高いものがある。
【００４８】
第１の粒子は、炭素濃度が９０質量％以上である、ダイヤモンド構造を有する粒子が好ましい。このような粒子は、金属不純物が少なく好ましい。
【００４９】
共有結合するような原子として、ＩＶ族元素のダイヤモンド（Ｃ）、シリコン（Ｓｉ）、ゲルマニウム（Ｇｅ）などがある。これらは、最外殻電子（価電子）４個を持ち、最近接原子数（配位数）４、第２隣接原子数（次に隣接する原子の総数）１２で正四面体結合する構造をとることができる。このような構造をダイヤモンド構造といい、このダイヤモンド構造が含まれる粒子を「ダイヤモンド構造を有する粒子」という。
【００５０】
本明細書おいて、粒子の炭素濃度は、粒子に含まれる酸素及び窒素の濃度が０．５質量％以下であると仮定した熱重量分析にて燃焼前後の重量変化（ΔＭ）を測定することにより算出される。すなわち、熱重量分析における、（粒子の全重量）−（残留灰化物重量）を炭素含有量とし、以下の計算式より炭素濃度が算出される。
炭素濃度（％）＝［（粒子の全重量）−（残留灰化物重量）／（粒子の全質量）］×１００
【００５１】
第１の粒子は、ダイヤモンド構造由来の炭素濃度が９０質量％以上である粒子が更に好ましい。このような粒子は、黒色を呈するグラファイト濃度が低く、好ましい。ダイヤモンド構造由来の炭素濃度は、ＸＲＤを用いて測定することができる。
【００５２】
第２の粒子は、メジアン径が５００ｎｍ以上１．５μｍ以下に設定されている。これにより、可視光のミー散乱を有効に発生させることができる。第２の粒子は、視認性の観点から、５５０ｎｍ以上１．０μｍ以下がより好ましい。
【００５３】
第２の粒子は、炭素濃度が９０質量％以上である、ダイヤモンド構造を有する粒子が好ましい。このような粒子は、金属不純物が少なく好ましい。
【００５４】
第２の粒子は、ダイヤモンド構造由来の炭素濃度が９０質量％以上である粒子が更に好ましい。このような粒子は、黒色を呈するグラファイト濃度が低く、好ましい。
【００５５】
本実施形態の光散乱体において、第１の粒子及び第２の粒子の合計含有量は、投影画像の明度やスクリーンの透明性向上の観点から、樹脂媒体１００質量部に対して、０．０１質量部以上２０．０質量部以下であることが好ましく、２質量部以上１５．０質量部以下であることがより好ましい。
【００５６】
また、第１の粒子の粒子数Ｍ１と第２の粒子の粒子数Ｍ２との粒子数比Ｍ１／Ｍ２が、１００以上５０００以下であることが好ましく、２００以上３０００以下であることがより好ましい。なお、Ｍ１／Ｍ２は、体積密度換算によって算出することもできる。
第１の粒子及び第２の粒子が真円球と仮定して、第１の粒子の真の比重ρ１［ｇ・ｃｍ−３］、メジアン径ｒ１［μｍ］、光散乱体の配合量Ｃ１［ｇ］とし、第２の粒子の真の比重ρ２［ｇ・ｃｍ−３］、メジアン径ｒ２［μｍ］、光散乱体の配合量Ｃ２［ｇ］とした場合、第１の粒子の粒子数（Ｍ１）及び第２の粒子の粒子数（Ｍ２）はそれぞれ、
Ｍ１＝［３／４×１０１２×Ｃ１］÷［ρ１×π×（ｒ１／２）３］、及び
Ｍ２＝［３／４×１０１２×Ｃ２］÷［ρ２×π×（ｒ２／２）３］
で表され、粒子数比Ｍ１／Ｍ２は、
Ｍ１／Ｍ２＝（Ｃ１×ρ２×ｒ２３）／（Ｃ２×ρ１×ｒ１３）
の式から求められる。
【００５７】
本実施形態の光散乱体において、樹脂媒体、第１の粒子及び第２の粒子は、樹脂媒体の屈折率ｎＡ、第１の粒子の屈折率ｎＢ、及び第２の粒子の屈折率ｎＣが、下記式（１）で表される条件を満たすように選択される。
０．１５＜｜ｎＢ−ｎＡ｜≦ｎＣ−ｎＡ＜１．１５      …（１）
【００５８】
樹脂媒体、第１の粒子及び第２の粒子として、それぞれ、上述した樹脂成分、ダイヤモンド及びダイヤモンド構造を有する粒子を用いることにより、上記式（１）の条件を満たすことができる。この場合、樹脂媒体と、第１の粒子及び第２の粒子との屈折率差が十分に得られ、光透過率の高い樹脂媒体の中において、第１の粒子及び第２の粒子による光の散乱効率を高めることができる。
【００５９】
本実施形態の光散乱体は、シート状であることが好ましく、その厚さは、透明性の観点から、１〜５０μｍが好ましく、２〜３０μｍがより好ましい。なお、光散乱体の厚みは、マイクロメーター（ミツトヨ社製、ＭＤＨ−２５Ｍ）を用いて測定される。
【００６０】
本実施形態の光散乱体は、全光線透過率が７５％以上であることが好ましく、８０％以上であることがより好ましい。
【００６１】
本実施形態の光散乱体は、ＣＩＥ１９７６（Ｌ＊、ａ＊、ｂ＊）色空間における明度Ｌ＊値（２０°入射、０°透過の配置で計測）が０．５以上であることが好ましく、０．７以上であることがより好ましい。
【００６２】
本実施形態の光散乱体は、例えば、剥離基材上に、後述する光散乱体形成用組成物を塗布する工程と、塗膜を乾燥又は硬化してシート状の光散乱体を形成する工程とを備える方法によって得ることができる。
【００６３】
剥離基材は、通常の剥離基材として用いるものであれば特に限定されないが、上質紙、アーク紙、ミラーコート紙、不織布、アルミ泊、金泊、銀泊、ポリエステルフィルム、ポリオレフィンフィルム、ポリビニルアセテートフィルム、ポリスチレンフィルム、ポリ塩化ビニルフィルム、ポリイミドフィルム等が挙げられる。また、剥離基材から光散乱体が剥がしやすいように剥離基材表面にシリコーン加工、ポリエチレンラミネート加工、クレーコーティング、離型剤の塗布等の表面処理を行っていてもよい。
【００６４】
＜シート状積層体＞
図２は、シート状積層体の一実施形態を示す模式断面図である。図２に示される本実施形態のシート状積層体２０は、基材４と、該基材４上に設けられた上記本実施形態の光散乱体１０からなる光散乱層とを備える。
【００６５】
シート状積層体が反射型透明スクリーンとして用いられる場合、基材としては、光学特性を阻害するものでなければ特に限定されるものではないが、具体的には、ケイ酸塩ガラス、リン酸塩ガラス、ホウ酸塩ガラス等の酸化ガラス；ケイ酸ガラス、ケイ酸アルカリガラス、ソーダ石灰ガラス、カリ石灰ガラス、鉛ガラス、バリウムガラス、ホウケイ酸ガラス等のケイ酸塩ガラス；ポリエステル系樹脂、ポリカーボネート系樹脂、ポリオレフィン系樹脂、ポリアクリル系樹脂、セルロース系樹脂、ポリビニル系樹脂等のプラスチック；石英；酸化アルミニウム、酸化チタン、酸化ニオブ、酸化タンタル、酸化インジウウムスズ、酸化亜鉛、酸化ジルコニウム、酸化セリウム等の金属酸化物；鉄鋼、炭素鋼、クロム−モリブデン鋼、アルミ合金、ステンレス合金、銅合金、チタン合金等の合金；金、銀、銅、亜鉛、鉄、アルミニウム、白金、鉛、パラジウム等の金属；綿、麻等の植物繊維；絹、羊毛、アルパカ、アンゴラ、カシミヤ、モヘア等の動物繊維；レーヨン、ポリアセテート、プロミックス、ナイロン、ポリエステル、ポリアクリル、ポリ塩化ビニル、ポリウレタン等の合成繊維；ガラス繊維、金属繊維、炭素繊維等の無機繊維等が挙げられる。
【００６６】
シート状積層体が透過型透明スクリーンとして用いられる場合、基材としては、光学特性を阻害するものでなければ特に限定されるものではないが、具体的には、ケイ酸塩ガラス、リン酸塩ガラス、ホウ酸塩ガラス等の酸化ガラス；ケイ酸ガラス、ケイ酸アルカリガラス、ソーダ石灰ガラス、カリ石灰ガラス、鉛ガラス、バリウムガラス、ホウケイ酸ガラス等のケイ酸塩ガラス；ポリエステル系樹脂、ポリカーボネート系樹脂、ポリオレフィン系樹脂、ポリアクリル系樹脂、セルロース系樹脂、ポリビニル系樹脂等のプラスチック；石英；綿、麻等の植物繊維；絹、羊毛、アルパカ、アンゴラ、カシミヤ、モヘア等の動物繊維；レーヨン、ポリアセテート、プロミックス、ナイロン、ポリエステル、ポリアクリル、ポリ塩化ビニル、ポリウレタン等の合成繊維；ガラス繊維、金属繊維、炭素繊維等の無機繊維等が挙げられる。
【００６７】
基材の厚みは、特に限定されないが、強度や経済性の観点から、１０μｍ〜５０ｍｍが好ましく、２０μｍ〜３０ｍｍがより好ましい。
【００６８】
光散乱層は、上述した本実施形態の光散乱体からなり、後述する光散乱体形成用組成物を用いて形成することができる。
【００６９】
光散乱層の厚さは、シート状積層体の透明性の観点から、１〜５０μｍが好ましく、２〜３０μｍがより好ましい。光散乱層の厚さは、マイクロメーター(ミツトヨ社製  ＭＤＨ−２５Ｍ)を用いて測定することができる。
【００７０】
本実施形態のシート状積層体は、少なくとも一方の最表面に、膜の強度を上げるための公知のハードコート層、拡散防止層、帯電防止層、指紋防止フィルム層、又は艶消し層を設けることができる。
【００７１】
また、本実施形態のシート状積層体は、少なくとも一方の最表面に（例えば基材の光散乱層が設けられている側とは反対側の面上又は光散乱層の基材とは反対側の面上に）、硬度が２Ｈ以上の樹脂層を更に備えることができる。このようなシート状積層体は、背景像と、プロジェクターによる投影画像を同時に見ながら、シート状積層体上にマーカーペン等での書き込み及び専用のスポンジ製イレーサー等での書き込みの消去が可能となる。
【００７２】
硬度が３Ｈ以上の樹脂層は、例えば、硬質アクリル樹脂、アクリル酸エステル共重合体、ウレア架橋ポリエステル樹脂、メラミン樹脂、ポリカーボネート樹脂などの材料を光散乱層上に塗布し、乾燥又は硬化させることにより形成できる。また、硬度が３Ｈ以上の樹脂層は、塩化ビニルシート、フッ素樹脂シート、シリコーン樹脂シート、ポリエステル樹脂シート、ポリエチレンテレプタレート樹脂シート、セルロース樹脂シート、ナイロン樹脂シート、酢酸ビニル共重合体樹脂シートなどの樹脂フィルムを光散乱層に貼り合わせることによっても設けることができる。
【００７３】
本実施形態のシート状積層体は、投影画像を投影するときに反射型及び透過型のいずれにおいても用いることができる。なお、透過型の場合、基材は透明であることが好ましい。
【００７４】
本実施形態のシート状積層体は、後述する光散乱体形成用組成物に、三酸化アンチモン、五酸化アンチモン、水酸化アルミニウム、水酸化マグネシウム、メラミンシアヌレート、ベストボロン、ソウファなどの難燃剤を適量添加し、基材として、難燃性の塩化ビニル、難燃性ポリエチテンレテフタレートフィルム、ポリフェニレンサルファイドフィルム、アラミドフィルム、難燃性ポリカーボネートフィルムなどを採用することで、難燃性に優れたシート状積層体にすることができる。
【００７５】
本実施形態のシート状積層体は、例えば、基材上に、樹脂用組成物、第１の粒子、及び第２の粒子を含む光散乱体形成用組成物を塗布する工程と、塗膜を乾燥又は硬化する工程と、を備える方法によって製造することができる。また、別の方法として、基材上に、シート状の光散乱体をラミネートする工程とを備える方法が挙げられる。
【００７６】
＜光散乱体形成用組成物＞
本実施形態の光散乱体形成用組成物は、上述した、樹脂と、第１の粒子と、第２の粒子と、を含有し、第１の粒子及び第２の粒子の合計含有量が、樹脂１００質量部に対して、０．０１質量部以上２０．０質量部以下であり、第１の粒子の粒子数Ｍ１と第２の粒子の粒子数Ｍ２との粒子数比Ｍ１／Ｍ２が、１００以上５０００以下であり、樹脂は、厚さ２０μｍにおける全光線透過率が８０％以上である。
【００７７】
本実施形態の光散乱体形成用組成物は、樹脂の屈折率ｎＡ、第１の粒子の屈折率ｎＢ、及び第２の粒子の屈折率ｎＣが、上記式（１）で表される条件を満たすことが好ましい。
【００７８】
本実施形態の光散乱体形成用組成物は樹脂用組成物を含有することができる。
【００７９】
樹脂用組成物は、上述した本実施形態に係る光散乱体における樹脂媒体を形成するための樹脂用組成物と同様のものを用いることができる。また、樹脂用組成物は、上述した樹脂に代えて又は併用して、当該樹脂を形成することができるモノマーと、必要に応じて開始剤又は硬化剤とを含有するものであってもよい。
【００８０】
光散乱体形成用組成物における樹脂用組成物の含有量は、分散性の観点から、光散乱体形成用組成物全量を基準として、２５〜９９．７５質量％が好ましく、３０〜９９質量％がより好ましい。
【００８１】
光散乱体形成用組成物における第１の粒子及び第２の粒子の合計含有量は、分散性の観点から、樹脂１００質量部に対して、０．０１質量部以上２０．０質量部以下であり、２．０質量部以上１５．０質量部以下が好ましい。
【００８２】
光散乱体形成用組成物は、必要に応じて、第１の粒子及び第２の粒子以外の無機粒子、有機粒子、金属粒子、金属酸化物粒子、溶剤、重合開始剤、アニオン性界面活性剤、カチオン性界面活性剤、ノニオン性界面活性剤、両性界面活性剤、防腐剤、光安定剤、紫外線吸収剤、酸化防止剤、重合禁止剤、シリコーン消泡剤、レベリング剤、増粘剤、沈殿防止剤、垂れ防止剤、難燃剤、蛍光増白剤、粘度安定剤、ｐＨ調節剤、有機・無機顔料・染料の各種添加剤、添加助剤、帯電防止剤、艶消し剤等を含むことができる。
【００８３】
溶剤としては、例えば、ヘキサン、シクロヘキサン、メチルシクロヘキサン、エチルシクロヘキサン、ヘプタン、ノナン、オクタン、イソオクタン、デカン等の脂肪族炭化水素系溶剤；ベンゼン、トルエン、キシレン、クメン、エチルベンゼン等の芳香族炭化水素系溶剤；ジエチルエーテル、ジイソプロピルエーテル、メチル−ｔｅｒｔ−ブチルエーテル、メチルセロソルブ、セロソルブ、ブチルセロソルブ、メチルカルビトール、カルビトール、ブチルカルビトール、ジエチルカルビトール、プロピレングリコールモノメチルエーテル、ジプロピレングリコールモノメチルエーテル、テトラヒドロフラン、１，３−ジオキサン、１，４−ジオキサン等のエーテル系溶剤；ジメチルケトン、エチルメチルケトン、ジエチルケトン、メチルイソブチルケトン、ジイソプロピルケトン、ジイソブチルケトン、シクロヘキサノン等のケトン系溶剤；ジメチルカーボネート、ジエチルカーボネート、エチレンカーボネート等の炭酸エステル系溶剤；メチルアルコール、エチルアルコール、イソプロピルアルコール、ｎ−ブチルアルコール、イソブチルアルコール、ｓｅｃ−ブチルアルコール、シクロヘキサノール、ジアセトンアルコール、３−メトキシ−３−メチル−１−ブタノール、エチレングリコール、プロピレングリコール等のアルコール系溶剤；酢酸エチル、酢酸ｎ−ブチル、酢酸イソブチル、酢酸ｎ−アミル、プロピレングリコールモノメチルエーテルアセテート、３−メトキシ−３−メチル−１−ブチルアセテート等のエステル系溶剤；アセトニトリル等のニトリル系溶剤、Ｎ，Ｎ−ジメチルホルムアミド、Ｎ，Ｎ−ジメチルアセトアミド、アルコキシ−Ｎ−イソプロピル−プロピオンアミド、ヒドロキシアルキルアミドなどの脂肪族アミド系溶剤；Ｎ−メチル−２−ピロリドン、Ｎ−エチル−ピロリドンなどの脂環族アミド系溶剤；水などが挙げられる。これらは１種を単独で又は２種以上を組み合わせて用いることができる。
【００８４】
重合開始剤としては、アゾ化合物、過酸化物等の熱ラジカル重合開始剤；ベンゼンスルホン酸エステル化合物、アルキルスルホニウム塩等の熱カチオン重合開始剤；ベンゾイン化合物、アセトフェノン化合物等の光重合開始剤等が挙げられる。
【００８５】
光散乱体形成用組成物の製造方法は、特に限定されないが、例えば、樹脂用組成物に、第１の粒子及び第２の粒子を添加し、分散させる方法が挙げられる。
【００８６】
第１の粒子及び第２の粒子を分散させる方法としては、例えば、従来公知の混合、分散方法等が挙げられる。第１の粒子及び第２の粒子をより確実に分散させるためには、分散機を用いて分散処理を行うことが好ましい。
【００８７】
分散機としては、例えば、ディスパ、ホモミキサ、プラネタリーミキサー（ＰＲＩＭＩＸ社「フィルミックス」）、自転公転ミキサー（シンキー社製「あわとり練太郎」等）等のミキサー類；ホモジナイザ（エム・テクニック社製「クレアミックス」）；ペイントコンディショナー（レッドデビル社製）、ボールミル、サンドミル（シンマルエンタープライゼス社製「ダイノミル」等）、アトライター、パールミル（アイリッヒ社製「ＤＣＰミル」等）、コボールミル等のメディア型分散機；湿式ジェットミル（ジーナス社製「ジーナスＰＹ」、スギノマシン社製「スターバースト」、ナノマイザー社製「ナノマイザー」等）；メディアレス分散機（エム・テクニック社製「クレアＳＳ―５」、奈良機械社製「ＭＩＣＲＯＳ」等）；その他ロールミル等が挙げられる。
【００８８】
分散処理した光散乱体形成用組成物（分散液）は、コーティング剤として用いることができる。例えば、アクリル樹脂立体成型物、ポリカーボネート樹脂立体成型物、ガラス板、光学レンズ、光学反射ミラー、光ファイバー用光コネクターなどの部材の表面に光散乱体をコーティングすることができ、この場合、立体投影、光散乱によるダイレクトビーム除去効果、光学結合率の向上などを実現することができる。
【００８９】
分散液の塗布方法は、特に限定されないが、剥離基材又は基材の形状に応じて適宜選択することができ、例えば、スライドビード方式、スライドカーテン方式、エクストルージョン方式、スロットダイ方式、グラビアロール方式、エアーナイフ方式、ブレードコーティング方式、ロッドバーコーティング方式等が挙げられる。
【００９０】
形成された塗膜を乾燥又は硬化する方法としては、温風乾燥機や赤外線乾燥機等で加熱する方法を用いることができる。樹脂用組成物が水系エマルジョンの場合、エマルジョン分散している水分を温風乾燥機や赤外線乾燥機等で加熱して、塗膜に含まれる水分を蒸発させて樹脂を硬化することができる。樹脂用組成物がモノマー及び重合開始剤を含む場合は、必要に応じて、塗膜を加熱して塗膜中の溶剤を除去した後に、紫外線、電子線、赤外線、可視光線、Ｘ線、α線、γ線、重粒子線等の活性エネルギー線を照射してモノマーを重合し、高分子化することにより、塗膜を硬化することができる。
【００９１】
光散乱体が剥離基材上に形成された場合、光散乱体を剥離基材から剥がすことで、シート状の光散乱体を得ることもできる。剥離基材からはがす方法としては、特に限定されないが、例えば、シール剥離、物理的剥離、剥離剤添加等が挙げられる。
【００９２】
剥離基材上に形成されたシート状の光散乱体を、基材上にラミネートする方法としては、光学粘着剤や光学接着剤による接合や熱溶融接合などが挙げられる。
【００９３】
本実施形態のシート状積層体は、全光線透過率が８０％以上であることが好ましく、８５％以上であることがより好ましい。また、本実施形態のシート状積層体は、光拡散層の厚みを２０μｍとしたときに、全光線透過率が８０％以上であってもよく、８５％以上であってもよい。
【００９４】
本実施形態のシート状積層体は、ＣＩＥ１９７６（Ｌ＊、ａ＊、ｂ＊）色空間における明度Ｌ＊値（２０°入射、０°透過の配置で計測）が０．５以上であることが好ましく、０．７以上であることがより好ましい。
【００９５】
（干渉のノイズ低減）
ところで、基材がフィルム状の場合、基材表面と基材と光散乱体との界面で入射光に対する投影画像にモアレ縞等の光学干渉の画像ノイズが起きやすく、画像の視認性を低下させることがある。特に、レーザー光源を有するレーザープロジェクターやレーザー照明投影において顕著である。
【００９６】
これに対し、本実施形態の光散乱体形成用組成物から形成される光散乱層を備えるシート状積層体は、分散された第１の粒子と第２の粒子の影響で、光散乱層の表面には凹凸構造が形成される。この凹凸構造により、光干渉条件を崩すことができ、投影画像にモアレ縞等の光学干渉の画像ノイズが目視で観測されにくくすることができる。すなわち、光学干渉ノイズの少ない光学画像性能を有するシート状積層体、それを備える投影スクリーン（特には透明スクリーン）を実現することができる。
【００９７】
（フォーカシング用スクリーンへの応用）
第１の粒子と第２の粒子の２種類の粒子を分散させた透明光散乱体では、樹脂媒体中に分散されていたとしても、光散乱体の表面に凹凸構造が生まれる。この凹凸構造は、光散乱の主体である第１の粒子及び第２の粒子が二次元面でランダムパターンを形成している。このランダムパターンとは、広範囲における配列においては一定のパターンを有しておらずランダムに配置されている状態のことを意味する。この構造的凹凸構造は、平均的な光学的効果としても、ランダム性を有していることになる。このような光学的なランダムパターンを一般的な工業的な加工方法、例えばフォトマスクによるエッチングや機械加工などで作製するのは、一般的に難しい。
【００９８】
しかしながら、本実施形態の光散乱体形成用組成物によれば、第１の粒子及び第２の粒子をランダムに分散させて容易に光学的なランダムパターンを構成することができる。形成される構造的凹凸構造においては、物理的なランダム配置が光学特性のランダム性へ反映させて得られることになり、モアレや、回折によるボケ味の不自然さ及び色ムラが発生せず、かつ粒状感がない分散性が得られる。また、本実施形態においては、第１の粒子と第２の粒子の粒径が制御されているため、局所的な凹凸形状の差異が小さく、投影画像の粒状感やギラツキの発生も低減できるというメリットがある。
【００９９】
例えば、カメラのフォーカシング用スクリーンには、マット面となる透明光散乱体が、片方の面に形成されているが、マット面は従来、砂摺りやサンドブラストによリ形成された散乱体を使用することが多かった。本実施形態に係る透明光散乱体をフォーカシン用グスクリーンに利用した場合は、透明光散乱体のランダムパターンを導入することによって、モアレや、回折によるボケ味の不自然さ及び色ムラが発生せず、かつ粒状感がない画像が、エッチング等の加工工程を経ずに容易に得られることになる。
【０１００】
＜投影スクリーン＞
本実施形態の投影スクリーンは、上述した本実施形態の光散乱体、又は、上述した本実施形態のシート状積層体を備える。本実施形態の投影スクリーンは、透明スクリーンとすることができる。また、透明スクリーンは、光源に対し透過する側から画像を認識できる透過型透明スクリーンとしてもよく、光源に対し反射する側から画像を認識できる反射型透明スクリーンとしてもよい。
【０１０１】
本実施形態の投影スクリーンは、光散乱体単独、又は、シート状積層体単独で構成することが可能であるが、投影源により画像を投影する際、光散乱体又はシート状積層体を空間に固定できる機能を有していることが好ましい。
【０１０２】
具体的には、シート状積層体の上部全体又は一部に固定金具を取り付けることができる。また、固定機能は、画像にボケや歪がでないように、シート状積層体がたわみなく平面に維持できるものが好ましい。
【０１０３】
本実施形態の投影スクリーンは、シート状積層体をロール状に収納できる収納手段を有していることが好ましい。収納手段としては、巻取り方収納装置が挙げられる。この場合、投影スクリーンを使用しないときにシート状積層体の画像投影部を保護することができ、収納性、保管性、携帯性、搬送性などを向上させることができる。
【０１０４】
本実施形態の投影スクリーンは、風や振動などにより、投影面のたわみや歪が発生することを抑制するために、シート状積層体の下部に重量物を有していてもよい。重量物として、１ｋｇ重以上５００ｋｇ重以下の力を掛けることによって、画像投影面の平坦性を維持し、投影画像の歪みを無くすことが容易となる。
【０１０５】
本実施形態の投影スクリーンは、曲面を有する基材上に、光散乱体又はシート状積層体が設けられたものであってもよい。この場合、曲面基材に、光散乱体又はシート状積層体を接着又は密着させてもよく、上述した光散乱体形成用組成物を曲面基材表面に直接塗布することにより光散乱体を形成してもよい。
【０１０６】
この場合、曲面画像や立体画像の投影、立体曲面への投影に適した、透過型曲面透明スクリーン又は反射型曲面透明スクリーンを構成することができる。曲面を有する基材は全光線透過率が８５％以上であることが好ましい。本実施形態においては、光拡散層の厚みを２０μｍとしたときに、全光線透過率が８５％以上であってもよい。
【０１０７】
（スペックルノイズの低減）
ところで、レーザー光のような時間コヒーレンシーを有する光源をスクリーンに走査し画像を結像させる走査型干渉性光源においては、スクリーンの空間コヒーレンシーにより、スペックルノイズと呼ばれる斑点模様が現れる。こうしたスペックル様画像ノイズが投影画像に現れると、画像の視認性を低下させることがある。この原因は、レーザーのような光源が時間的コヒーレンシーを持ち、それが、通常の透明スクリーンに存在する空間的コヒーレンシーと干渉し、それが画像ノイズとなる。これを解消するには、ランダムレーザー光源やスペッククルデフューザーなどを用いて、光源の時間的コヒーレンシーを低下させる方法か、透明スクリーン側にランダム配置のマイクロレンズや凹凸を形成して、空間的コヒーレンシーを下げる方法が用いられる。しかしながら、投影画像のＳＮ比を向上させるために光源の強度を上げると、上記の方法によっても充分に光源のコヒーレンシーを緩和できない。
【０１０８】
マイクロレンズアレイを２枚組み合わせてスペックルノイズを低減する方法が知られている。しかし、この方法では、２つのマイクロレンズアレイの位置関係を厳密に調整する必要があった（特開２０１０−１４５７４５号公報参照）。また、スペックルノイズを抑制する位置に２つのマイクロレンズアレイを配置すると、表示画像の解像度が低下するとの課題もある。
【０１０９】
本実施形態に係る投影スクリーンは、上述した本実施形態のシート状積層体２つが、互いの光散乱層が対向し、互いの光散乱層の間にそれぞれの光散乱層よりも屈折率が小さい低屈折率媒体が介在する状態で配置された構造を有するものであってもよい。
【０１１０】
上記低屈折率媒体は、屈折率が１．００以上１．２８以下であることが好ましい。このような低屈折率媒体として、空気、窒素、炭酸ガス、アルゴンなどの気体が挙げられる。
【０１１１】
図３は、本実施形態に係る投影スクリーンの一実施形態を示す模式断面図である。図３に示される投影スクリーン３０は、２つのシート状積層体２０ａ，２０ｂが、互いの光散乱層が対向し且つ互いに所定の間隔を隔てて配置された構造を有している。本実施形態においては、２つのシート状積層体の間には、空気のような低屈折率媒体５が介在している。本実施形態において、上記所定の間隔は、１μｍ以上、２μｍ以下とすることが好ましい。
【０１１２】
本実施形態の投影スクリーンは、上記の構造を有することにより、光散乱体層内の第１の粒子及び第２の粒子による光学散乱点の位置ベクトルに揺らぎが生じ、スクリーンの空間コヒーレンシーを低下させることができる。このような投影スクリーンは、特に、ヘッドアップディスプレイに使われる走査型レーザープロジェクター等のスペックル様画像ノイズを減少させ、投影方向に対し反射する方向で画像を認識する場合において画像の視認性を向上させることができる。
【０１１３】
＜画像表示システム＞
本実施形態の画像表示システムは、画像を投影する画像投影手段と、本実施形態の光散乱体、本実施形態のシート状積層体、又は本実施形態の投影スクリーンとを備える。
【０１１４】
本実施形態の画像表示システムによれば、加工又は手術などの作業時に、対象物又は患部と作業者との間に、光散乱体が設けられた透明部材、シート状積層体又は投影スクリーンを設置することで、作業者が対象物や患部を観察する際、対象物や患部の背景像に外部からの文字や画像による情報を作業者に表示して提供することができる。
【０１１５】
この場合、光散乱体を設ける透明部材としては、アクリル板、ポリカーボネート板、シクロオレフィン板、ガラス板、透明塩化ビニル樹脂シート、透明フッ素樹脂シート、アクリル樹脂シート、シクロオレフィン樹脂シート、ポリエチレン樹脂シート、ポリプロピレン樹脂シートなどが挙げられる。
【０１１６】
本実施形態の画像表示システムは、人又は物の接近を検出する検出手段と、検出手段からの情報に基づき人又は物が接近したと判定した場合に画像投影手段から光散乱体又は投影スクリーンに画像を投影する手段とを更に備えるものであってもよい。
【０１１７】
本実施形態の画像表示システムによれば、例えば、光散乱体又はシート状積層体を建築物の透明なドア又は窓に張り付け、透明スクリーンを構成し、近傍に取り付けられた対物センサー、対人センサー、監視カメラなどの検出手段によって、人や物が接近したことが判定されたときに、設置したプロジェクター、ライト、ディスプレイなどの投影機により、建築物の透明なドアもしくは窓に情報の提供や警告を表示することができる。
【０１１８】
本実施形態の光散乱体、シート状積層体、及び投影スクリーンは、透明性に優れていることから、建築物のドア又は窓の透明や視認性に影響を与えずに、侵入者や接近者に警告を発することができる建物の防犯効果を得ることができる。また、ウィンドウディスプレイのデジタルサイネージ媒体として適用した場合、顧客が店舗に接近してきた際、顧客に対して商品情報や店舗情報を表示し、広告宣伝効果を生むこともできる。さらに、夜間、透明なドアに人が接近した際、透明なドアに光を投影し、接近者にドアの存在を認識させ、不用意な衝突を回避する装置としても利用できる。
【０１１９】
＜血管造影への応用＞
人間の血液中の赤血球にはヘモグロビンが入っており、近赤外の吸収率が高い。このことを利用して、近赤外カメラと画像処理装置により、人間の皮膚表面から深さ１０ｍｍ程度までの血管像を撮影することが可能である。撮影した血管像をプロジェクターで人間の皮膚表面に直接投影し、静脈の位置を人間の皮膚に直接、画像で表示し、注射針の挿入位置を直接、目視で把握することができる。近赤外光および近赤外カメラを用いた血管の可視化装置として、クリスティー  メディカル  ホールディングス  インコーポレイテッド製の血管可視化装置「ＶｅｉｎＶｉｅｗｅｒ」（登録商標）や、株式会社テクノメディカ製の非接触型静脈可視化装置「ＳｔａｔＶｅｉｎ」（登録商標）などが知られている。
【０１２０】
本実施形態においては、上記本実施形態の光散乱体形成用組成物を、直接、人間の肌に塗布し、乾燥させ、皮膚上に透明スクリーンを形成することができる。この場合、光散乱体形成用組成物中の樹脂は、皮膚に浸透せず、注射針の挿入時でも、針の挿入を阻害しない弾力性のあるシリコーンなどのエラストマーなどが望ましい。また、使用後に剥離が容易な樹脂であることが望ましい。皮膚上に形成された透明スクリーンに、ＶｅｉｎＶｉｅｗｅｒにて撮像した被験者の血管像を、投影機によって被験者の皮膚表面に投影した場合、通常の蛍光灯下における明るい環境でも、投影血管像を鮮明に見ることができる。また、光散乱体に分散されている粒子がダイヤモンドである場合、スクリーンの赤外光吸収率が低く、背部の血管像も近赤外カメラで観察することができる。
【０１２１】
＜車両部材への応用＞
本実施形態の光散乱体、シート状積層体、及び投影スクリーンは、車両用部材に使用することもできる。一例として、サイド及びリアウィンドウの表面に本実施形態の光散乱体、シート状積層体又は投影スクリーンを接着し、サイド及びリアウィンドウへの画像表示やプライバシー保護のためのライトカーテン機能を付与させることができる。また、運転者が運転時に太陽光が逆光として運転の障害となる場合、逆光の緩和として光散乱体、シート状積層体又は投影スクリーンをサンバイザーとして利用することができる。この場合、全光線透過率を８５％程度まで下げることで、光散乱体、シート状積層体又は投影スクリーンにより太陽光を散乱させ、太陽光の照度を低下させるとともに、運転時の視認性を確保することができる。また、フロントウインドウや運転操作パネル付近にプロジェクターで情報を投影するために、光散乱体、シート状積層体又は投影スクリーンでフロントウインドウや運転操作パネル付近に透明スクリーンを構成することもできる。さらに、本実施形態の光散乱体、シート状積層体又は投影スクリーンをレーザーライトやＬＥＤライトの前方に配置することで、光源の指向性を低減し、光線束を広げることもできる。
【０１２２】
＜建築部材への応用＞
本実施形態の光散乱体、シート状積層体、及び投影スクリーンは、建築用部材に使用することもできる。一例として、ガラス窓にシート状積層体を貼り付け、プロジェクターにて画像を投影し、店舗の広告や情報提供として使用することができる。他の例として、オフィスの透明なパーティションにシート状積層体を貼り付け、プロジェクター用透明スクリーンとして使用したり、機密やプライバシー保護のために、透明なパーティションにライトを照射し、ライトカーテンとして利用したりすることも可能である。
【実施例】
【０１２３】
以下、実施例により本発明を更に詳しく説明するが、本発明はこれらの実施例により何ら制限されるものではない。
【０１２４】
光散乱体形成用樹脂組成物及びシート状積層体を作成するために下記の材料を準備した。
【０１２５】
［樹脂］
ウレタン樹脂組成物：エバファノールＨＡ−１７０（日華化学（株）製、不揮発分３６．５質量％、屈折率１．５０、厚さ２０μｍにおける全光線透過率９１．０％）
アクリル樹脂組成物：ＥＫ−６１（サイデン化学（株）製、不揮発分３９．８質量％、屈折率１．４９、厚さ２０μｍにおける全光線透過率９０．１％）をイオン交換水で希釈し、不揮発分濃度を３６．５質量％に調整したもの
【０１２６】
［第１の粒子］
ダイヤモンド１：（単結晶ダイヤモンド、ＲＺ社製、メジアン径１００ｎｍ、比重３．５３、炭素濃度９８．３４％）
ダイヤモンド２：（単結晶ダイヤモンド、ＲＺ社製、メジアン径２００ｎｍ、比重３．５３、炭素濃度９８．７６％）
ダイヤモンド３：（多結晶ダイヤモンド、ＲＺ社製、メジアン径２００ｎｍ、比重３．５１、炭素濃度９９．６９％）
酸化チタン：（堺化学社製、型番：ＳＡ−１、メジアン径１５０ｎｍ、比重３．９０、屈折率２．５２）
【０１２７】
［第２の粒子］
ダイヤモンド４：（単結晶ダイヤモンド、ＲＺ社製、メジアン径６００ｎｍ、比重３．５３、炭素濃度９８．６３％）
ダイヤモンド５：（多結晶ダイヤモンド、ＲＺ社製、メジアン径６００ｎｍ、比重３．５１、炭素濃度９９．８０％）
ダイヤモンド６：（多結晶ダイヤモンド、ＲＺ社製、メジアン径８００ｎｍ、比重３．５１、炭素濃度９９．６４％）
【０１２８】
［基材］
ポリエチレンテレフタレートフィルム（ＰＥＴ）（東洋紡社製、厚さ１００μｍ）
【０１２９】
＜光散乱体形成用樹脂組成物の調製＞
（樹脂組成物１）
２００ｍｌステンレスポットに、ダイヤモンド２を０．４７５質量％、ダイヤモンド５を０．０２５質量％、及びエバファノールＨＡ―１７０を９９．５質量％となるように加え、ジェットミル機（ＳＵＧＩＮＯ  ＨＪＰ−２５００３、スギノマシン社製）を用いて、圧力８０ＭＰａ、２パスの条件でジェットミル処理を行った後、＃２０００紗にてろ過を行い、樹脂組成物１を調製した。なお、紗に凝集物は見られなかった。
【０１３０】
（樹脂組成物２）
ステンレスポットに、ダイヤモンド２を１．９質量％、ダイヤモンド５を０．１質量％、及びエバファノールＨＡ―１７０を９８質量％となるように加えたこと以外は樹脂組成物１と同様にして、樹脂組成物２を調製した。なお、紗に凝集物は見られなかった。
【０１３１】
（樹脂組成物３）
ステンレスポットに、ダイヤモンド２を４．７５質量％、ダイヤモンド５を０．２５質量％、及びエバファノールＨＡ―１７０を９５質量％となるように加えたこと以外は樹脂組成物１と同様にして、樹脂組成物３を調製した。なお、紗に凝集物は見られなかった。
【０１３２】
（樹脂組成物４）
樹脂組成物２のエバファノールＨＡ―１７０に代えてサイビノールＥＫ―６１（９８質量％）を加えたこと以外は樹脂組成物２と同様にして、樹脂組成物４を調製した。なお、紗に凝集物は見られなかった。
【０１３３】
（樹脂組成物５）
樹脂組成物２のダイヤモンド２に代えてダイヤモンド１（１．９質量％）を加えたこと以外は樹脂組成物２と同様にして、樹脂組成物５を調製した。なお、紗に凝集物は見られなかった。
【０１３４】
（樹脂組成物６）
樹脂組成物２のダイヤモンド５に代えてダイヤモンド４（０．１質量％）を加えたこと以外は樹脂組成物２と同様にして、樹脂組成物６を調製した。なお、紗に凝集物は見られなかった。
【０１３５】
（樹脂組成物７）
樹脂組成物２のダイヤモンド５に代えてダイヤモンド６（０．１質量％）を加えたこと以外は樹脂組成物２と同様にして、樹脂組成物７を調製した。なお、紗に凝集物は見られなかった。
【０１３６】
（樹脂組成物８）
樹脂組成物２のダイヤモンド２に代えて酸化チタン（１．９質量％）を加えたこと以外は樹脂組成物２と同様にして、樹脂組成物８を調製した。なお、紗に凝集物は見られなかった。
【０１３７】
（樹脂組成物９）
樹脂組成物２のダイヤモンド２に代えてダイヤモンド３（１．９質量％）を加えたこと以外は樹脂組成物２と同様にして、樹脂組成物９を調製した。なお、紗に凝集物は見られなかった。
【０１３８】
（樹脂組成物１０）
樹脂組成物２のダイヤモンド２及びダイヤモンド５に代えてダイヤモンド３（１．９質量％）及びダイヤモンド４（０．１質量％）を加えたこと以外は樹脂組成物２と同様にして、樹脂組成物１０を調製した。なお、紗に凝集物は見られなかった。
【０１３９】
（樹脂組成物１１）
樹脂組成物２のダイヤモンド２及びダイヤモンド５を、それぞれの含有量が１．９５質量％及び０．０５質量％となるように加えたこと以外は樹脂組成物２と同様にして、樹脂組成物１１を調製した。なお、紗に凝集物は見られなかった。
【０１４０】
（樹脂組成物１２）
樹脂組成物２のダイヤモンド２及びダイヤモンド５を、それぞれの含有量が１．９８７質量％及び０．０１３質量％となるように加えたこと以外は樹脂組成物２と同様にして、樹脂組成物１２を調製した。なお、紗に凝集物は見られなかった。
【０１４１】
（樹脂組成物１３）
樹脂組成物２のダイヤモンド２及びダイヤモンド５に代えてダイヤモンド１（２．０質量％）を加えたこと以外は樹脂組成物２と同様にして、樹脂組成物１３を調製した。なお、紗に凝集物は見られなかった。
【０１４２】
（樹脂組成物１４）
樹脂組成物２のダイヤモンド２及びダイヤモンド５に代えてダイヤモンド３（２．０質量％）を加えたこと以外は樹脂組成物２と同様にして、樹脂組成物１４を調製した。なお、紗に凝集物は見られなかった。
【０１４３】
（樹脂組成物１５）
樹脂組成物２のダイヤモンド２及びダイヤモンド５に代えてダイヤモンド６（２．０質量％）を加えたこと以外は樹脂組成物２と同様にして、樹脂組成物１５を調製した。なお、紗に凝集物は見られなかった。
【０１４４】
（樹脂組成物１６）
樹脂組成物２のダイヤモンド２及びダイヤモンド５を、それぞれの含有量が１．５質量％及び０．５質量％となるように加えたこと以外は樹脂組成物２と同様にして、樹脂組成物１６を調製した。なお、紗に凝集物は見られなかった。
【０１４５】
なお、表中に示す粒子比率における粒子数比（第１の粒子の粒子数Ｍ１／第２の粒子の粒子数Ｍ２）ついては、第１の粒子及び第２の粒子の含有量Ｃ１及びＣ２、比重ρ１及びρ２、第１の粒子及び第２の粒子のメジアン径ｒ１及びｒ２の値から、以下に示す式にしたがって体積密度換算により算出した。
粒子数比Ｍ１／Ｍ２＝（Ｃ１×ρ２×ｒ２３）／（Ｃ２×ρ１×ｒ１３）
【０１４６】
＜シート状積層体の作製＞
（実施例１）
基材の片面に、樹脂組成物１を、固形分の濃度が５０ｇ／ｍ２になるようにスライドビード塗布装置（三井電気精機製の卓上コーター、ＴＣ−３型）を用いて塗布した。その後、９０℃のオーブンの中に１分間入れて乾燥させ、基材上に光散乱体からなる光散乱層が設けられたシート状積層体を作製した。光散乱層の厚さは１４μｍであった。
【０１４７】
（実施例２）
樹脂組成物１に代えて樹脂組成物２を用いたこと以外は実施例１と同様にして、シート状積層体を作製した。光散乱層の厚さは１４μｍであった。
【０１４８】
（実施例３）
樹脂組成物１に代えて樹脂組成物３を用いたこと以外は実施例１と同様にして、シート状積層体を作製した。光散乱層の厚さは１４μｍであった。
【０１４９】
（実施例４）
樹脂組成物１に代えて樹脂組成物４を用いたこと以外は実施例１と同様にして、シート状積層体を作製した。光散乱層の厚さは１４μｍであった。
【０１５０】
（実施例５）
樹脂組成物１に代えて樹脂組成物５を用いたこと以外は実施例１と同様にして、シート状積層体を作製した。光散乱層の厚さは１４μｍであった。
【０１５１】
（実施例６）
樹脂組成物１に代えて樹脂組成物６を用いたこと以外は実施例１と同様にして、シート状積層体を作製した。光散乱層の厚さは１４μｍであった。
【０１５２】
（実施例７）
樹脂組成物１に代えて樹脂組成物７を用いたこと以外は実施例１と同様にして、シート状積層体を作製した。光散乱層の厚さは１４μｍであった。
【０１５３】
（実施例８）
樹脂組成物１に代えて樹脂組成物８を用いたこと以外は実施例１と同様にして、シート状積層体を作製した。光散乱層の厚さは１４μｍであった。
【０１５４】
（実施例９）
樹脂組成物１に代えて樹脂組成物９を用いたこと以外は実施例１と同様にして、シート状積層体を作製した。光散乱層の厚さは１４μｍであった。
【０１５５】
（実施例１０）
樹脂組成物１に代えて樹脂組成物１０を用いたこと以外は実施例１と同様にして、シート状積層体を作製した。光散乱層の厚さは１４μｍであった。
【０１５６】
（実施例１１）
樹脂組成物１に代えて樹脂組成物１１を用いたこと以外は実施例１と同様にして、シート状積層体を作製した。光散乱層の厚さは１４μｍであった。
【０１５７】
（実施例１２）
樹脂組成物１に代えて樹脂組成物１２を用いたこと以外は実施例１と同様にして、シート状積層体を作製した。光散乱層の厚さは１４μｍであった。
【０１５８】
（比較例１）
樹脂組成物１に代えて樹脂組成物１３を用いたこと以外は実施例１と同様にして、シート状積層体を作製した。光散乱層の厚さは１４μｍであった。
【０１５９】
（比較例２）
樹脂組成物１に代えて樹脂組成物１４を用いたこと以外は実施例１と同様にして、シート状積層体を作製した。光散乱層の厚さは１４μｍであった。
【０１６０】
（比較例３）
樹脂組成物１に代えて樹脂組成物１５を用いたこと以外は実施例１と同様にして、シート状積層体を作製した。光散乱層の厚さは１４μｍであった。
【０１６１】
（比較例４）
樹脂組成物１に代えて樹脂組成物１６を用いたこと以外は実施例１と同様にして、シート状積層体を作製した。光散乱層の厚さは１４μｍであった。
【０１６２】
【表１】
2019113657.tif 000003
【０１６３】
【表２】
2019113657.tif 000004
【０１６４】
【表３】
2019113657.tif 000005
【０１６５】
＜シート状積層体の評価＞
実施例１〜１２及び比較例１〜４のシート状積層体について、全光線透過率、ヘイズ値、及びＬ＊（明度）を下記の方法にしたがって測定した。また、プロジェクターにより映像を投影した時のプロジェクター側から見た映像及びプロジェクター側と反対側から見た映像について、鮮明性の評価を行った。
【０１６６】
［全光線透過率］
光散乱体の全光線透過率を、濁度計（日本電色工業（株）製、品番：ＮＤＨ−５０００）を用い、ＪＩＳ  Ｋ７３６１−１（１９９７年）に準拠して測定した。
【０１６７】
［ヘイズ値］
光散乱体の拡散光線透過率を、ヘイズメータ（スガ試験機製、品番：ＨＧＭ−２ＤＰ）を用い、ＪＩＳ−Ｋ７１０５（１９８１年）に準拠して測定した。この拡散光線透過率及び上記で測定された全光線透過率を用い、下記の式からヘイズ値を求めた。
Ｈ＝［Ｔｄ／Ｔｔ］×ｌ００（％）
［Ｈ：ヘイズ、Ｔｄ：拡散光線透過率、Ｔｔ：全光線透過率］
【０１６８】
透明性については、全光線透過率が高く、ヘイズ値が低いものを透明性が高いとし、全光線透過率７５％以上、かつヘイズ値３０％以下を合格とした。
【０１６９】
［Ｌ＊（明度）］
変角光度計（日本電色工業（株）製、品番：ＧＣ５０００）を用いてシート状積層体の明度を以下の手順で測定した。光源の入射角を２０度にセットし、測定ステージに何も置かない状態での２０度方向への透過光強度を１００とした。得られたシート状積層体を測定ステージに置いて光源の入射角を２０度のまま、０度の透過光のＬ＊値を測定し、それを明度とした。Ｌ＊値０．５０以上を合格とした。
【０１７０】
［（１）プロジェクター側から見た映像の鮮明性（透過モード］
デジタルプロジェクター（エプソン社製、商品名：ＥＨ―ＴＷ４１０）で映像をスクリーンに投影し、プロジェクター側から、スクリーンに投影された映像を目視し、映像の鮮明性を、以下の基準により４段階で評価した。
（基準）
１：投射された映像の輪郭が極めてはっきりと見える。
２：投影された映像の輪郭が十分見える。
３：投射された映像の輪郭が薄くて見えにくい。
４：投射された映像の輪郭がぼやけて見えない。
上記基準は、１及び２を合格とした。
【０１７１】
［（２）プロジェクター側と反対側から見た映像の鮮明性（反射モード）］
デジタルプロジェクター（エプソン社製、商品名：ＥＨ―ＴＷ４１０）で映像を光拡散膜に投影し、プロジェクター側と反対側から、スクリーンに投影された映像を目視し、映像の鮮明性を、以下の基準により４段階で評価した。
（基準）
１：投射された映像の輪郭が極めてはっきりと見える。
２：投影された映像の輪郭が十分見える。
３：投射された映像の輪郭が薄くて見えにくい。
４：投射された映像の輪郭がぼやけて見えない。
上記基準は、１及び２を合格とした。
【０１７２】
【表４】
2019113657.tif 000006
【０１７３】
表４の結果から、本発明に係る光散乱体を有するシート状積層体は、透過度が高く、また映像の明度が高いことが示され、プロジェクター用の透明スクリーンとして有用であることが分かった。また、本発明に係る光散乱体を有するシート状積層体は、画質の官能評価において、反射型としても透過型としても高い画質を得ることができることが分かった。
【０１７４】
＜透明スクリーンの作製＞
まず、光散乱体形成用組成物を調製し、それを用いてシート状積層体を作製した。
【０１７５】
（光散乱体形成用組成物の調製）
２００ｍｌのステンレスポッドに、ダイヤモンド２を１．９質量％、ダイヤモンド５を０．１質量％、及びエバファノールＨＡ―１７０を９８質量％となるように加え、ジェットミル機（スターバーストミニ、スギノマシン社製）を用いて、分散処理を行い、光散乱体形成用組成物を調製した。
【０１７６】
（シート状積層体の作製）
上記で調製した光散乱体形成用樹脂組成物をコーティング液として用いるために、フィルター（３Ｍ社製、Ｂｅｔａｐｕｒｅ  ＡＵ）でろ過後、超音波ホモジナイザーにより分散状態を維持した。これを、幅１５００ｍｍ、長さ２０００ｍの光学ＰＥＴフィルム（東洋紡製、厚さ１００μｍ、全光線透過率９１％）上に、２ロールコーターで塗工し、赤外線乾燥炉にて乾燥後、巻き取りし、シート状積層体を得た。塗工厚は、乾燥後で１６μｍに設定した。
【０１７７】
（実施例１３：固定式透明スクリーン）
投影面を平面にするために、上記で得られたシート状積層体を横２０００ｍｍ、縦１５００ｍｍにカッティングし、上端と下端を金属フレーム（アルミ製、横２０５０ｍｍ、縦１５５０ｍｍ）に固定し、透明スクリーンを製作した。なお、金属フレーム上部には天井から吊り下げることが出来るように、吊り下げ用の字具が３箇所（それぞれ左右端から５０ｍｍと中央の位置）固定されている。
【０１７８】
この透明スクリーンを天井から吊り下げ、空間に固定し、光学プロジェクター（リコー（株）性  ＲＩＣＯＨ  ＰＪ  ＷＵＬ５６７０）にて映像を投影した。光源に対し透過する側から画像を認識できる透過型透明スクリーンとしても、光源に対し反射する側から画像を認識できる反射型透明スクリーンとしても利用することができることが確認された。また、ハイビジョン画像を投影することが可能で、視野角は、前方も後方も１７０°以上とほぼ全方位からボケや歪のない画像を観察することができた。
【０１７９】
（実施例１４：ロール巻き取り式透明スクリーン）
シート状積層体をロール状に収納できる巻取り方収納装置を設けて、透明スクリーンを使用しないときには、シート状積層体を収納して画像投影部を傷等から保護できるようにした。具体的には、上記で得られたシート状積層体を横２０００ｍｍ、縦１５００ｍｍにカッティングし、上端を円筒状の巻き取り装置（幅１５６０ｍｍ、直径４５ｍｍ、チェーンと歯車による手動式巻き取り機を装備）に固定し、下端に棒状の錘（長さ１５５０ｍｍ、直径３０ｍｍ、重さ１．５ｋｇ）を固定した。巻き取り装置上部には、２箇所（それぞれ左右端から１５０ｍｍの位置）に吊り下げ用の字具が固定されており、天井や吊り下げ式固定脚に固定できるようにした。全重量は５．５ｋｇで、収納性だけではなく、人間が一人で携帯し、搬送することが可能であることが確認された。
【０１８０】
（実施例１５：曲面型透明スクリーン）
上記で得られたシート状積層体の裏面に、粘着剤（商品名「ゲルポリ」）を塗布することにより、微粘着性を付与した。透明アクリル製の半円筒（厚さ５ｍｍ、直径１０００ｍｍ、扇角４５°、縦８００ｍｍ、全光線透過率８７％）にシート状積層体を界面に気泡のないように貼り付け、曲面型透明スクリーンを製作した。曲面型透明スクリーンは、透過型透明スクリーンとしても、反射型透明スクリーンとしても利用することができた。
【０１８１】
（実施例１６：プロジェクター用透明スクリーン）
上記で得られたシート状積層体をプロジェクター用透明スクリーンに適用した。レーザープロジェクター（リコー株、ＲＩＣＯＨ  ＰＪ  ＷＸＬ４５４０）により、グレー標準画像を投影させたところ、モアレ縞が観察されなかった。なお、透明スクリーン（ＪＸＴＧエネルギー（株）製、ＫＡＬＥＩＤＯ  ＳＣＲＥＥＮ）を使って投影すると、モアレ縞が表出した。
【０１８２】
（実施例１７：スペックルノイズの低減）
基材の片面に、樹脂組成物１を、固形分の濃度が５０ｇ／ｍ２になるようにスライドビード塗布装置（三井電気精機製の卓上コーター、ＴＣ−３型）を用いて塗布した。その後、９０℃のオーブンの中に１分間入れて乾燥させ、基材上に光散乱体からなる光散乱層が設けられたシート状積層体を２枚作製した。光散乱層の厚さは２０μｍであった。
【０１８３】
次に、シート状積層体２枚を、光散乱層同士が向かい合うように空気を介して重ね、図３に示される投影スクリーンと同様の構造を有する透明スクリーンを作製した。なお、光散乱層の間隔は１．２μｍとした。
【０１８４】
上記の透明スクリーンに、映像信号により変調されたレーザー光（ＲＧＢ三波長混合レーザー光源を用い、赤のパターン）を照射して、スペックルノイズを測定した。投影された画像上のスペックルのコントラスト値は、２２．３％であった。
【０１８５】
（実施例１８：スペックルノイズの低減）
樹脂組成物１に代えて樹脂組成物３を用いたこと以外は実施例１７と同様にして、透明スクリーンを作製した。実施例１７と同様にしてスペックルノイズを測定したところ、コントラスト値は、１３．５％であった。
【０１８６】
（実施例１９：スペックルノイズの低減）
実施例１７のシート状積層体と、実施例１８のシート状積層体とを組み合わせて、透明スクリーンを作製した。実施例１７と同様にしてスペックルノイズを測定したところ、コントラスト値は、８．７％であった。このコントラスト値は、スペックルノイズが人間の目で感じられないレベル（標準のコントラストテスト用の赤のパターン：約８％）に近いものであった、
【０１８７】
（実施例２０：加工作業用の画像表示システム）
実施例２と同様にして得られたシート状積層体を縦９００ｍｍ、横４５０ｍｍに切り取り、アルミ製フレームに固定し、透明スクリーンを構成した。
【０１８８】
図４に示すように、作業台６上の対象物７に対し、斜め１５°の角度で作業者９と対象物７の間に透明スクリーン４０を設置した。水平方法からプロジェクター８（リコー（株）製、ＲＩＣＯＨ  ＰＪ  ＷＵＬ５６７０）により画像を下方より透明スクリーンに投影した。なお、プロジェクターは、透明スクリーンに画像情報を投影したときに、プロジェクターの直接的な透過光や反射光が作業者の眼に直接入射されないように配置した。
【０１８９】
上記の画像表示システムは、作業上、操作の障害とならない透明度を確保することができるとともに、作業環境での環境照明（ＪＩＳ照明基準３００ルクス以上）でも、作業者は透明スクリーン上の画像を充分認識できた。
【０１９０】
（実施例２１：警報表示装置）
実施例２と同様にして得られたシート状積層体の裏面に、微粘着剤（商品名「ゲルポリ」）を５０μｍの厚さで塗工し、建築物の透明なガラス製ドア（厚さ８ｍｍ、幅９００ｍｍ、縦１５００ｍｍ）の表面に貼り付け、透明スクリーンを構成した。また、ドア上部に対物センサー付きライト（センサーライト：２灯式ＬＥＤ、人感ライト：ＬＣＬ−５２）を取り付けた。
【０１９１】
上記の警報表示装置は、人や物が接近した際、センサーが感知してライトが作動し、ドアに設置した透明スクリーンにライトの光が照射された。これにより、接近者に視覚でドアに警報することができる。また、上記の警報表示装置は、夜間、透明なドアに人が接近した際、透明なドアに光を投影し、接近者にドアの存在を認識させ、不用意な衝突を回避する装置としても利用できる。
【０１９２】
（実施例２２：広告宣伝表示装置）
上記の警報表示装置を、対物センサー付きライトに代えて近赤外レーザーセンサー（ＤＥＮＳＯ製、ＺＤ−ＬＳ１００Ｍ）をドアの近くに設置し、人が接近すると小型レーザープロジェクター（ＳＯＮＹ製、ＬＳＰＸ−Ｐ１）が動作するシステムに変更し、広告宣伝表示装置を構成した。
【０１９３】
上記の広告宣伝表示装置は、顧客が店舗に接近してきた際、顧客に対して商品情報や店舗情報を透明なドアに表示することができ、ウィンドウディスプレイのデジタルサイネージとして利用し、広告宣伝媒体を表示させることで広告宣伝効果を生むことが期待できる。
【０１９４】
（実施例２３：ホワイトボード機能付き表示装置）
実施例２と同様にして得られたシート状積層体の裏面に、微粘着剤（商品名「ゲルポリ」）を５０μｍの厚さで塗工し、鉄製の可動式フレームスタンドに固定された透明なアクリル板（厚さ５ｍｍ、縦１０００ｍｍ、横１２００ｍｍ）の上に貼り付け、透明スクリーンを構成した。次に、貼り付けたシート状積層体の光散乱層の表面に、ホワイトボードコート剤（ＳＳＴ社製、ＳＣ１００１、硬度３Ｈ）を塗工し、ボードマーカーで書き込みができるようにした。
【０１９５】
上記のホワイトボード機能付き表示装置は、背景像とプロジェクターによる投影画像を同時に見ることができるだけではなく、操作者がボードマーカーで文字や図形を書き込むことができる。また、専用のスポンジ製イレーサーで書き込みを消すことも可能である。
【符号の説明】
【０１９６】
１…第１の粒子、２…第２の粒子、３…樹脂媒体、４…基材、５…低屈折率媒体（空気層）、６…作業台、７…対象物、８…プロジェクター、９…作業者、１０…光散乱体、２０，２０ａ，２０ｂ…シート状積層体、３０…投影スクリーン、４０…透明スクリーン。
【図１】
2019113657.tif 000007
【図２】
2019113657.tif 000008
【図３】
2019113657.tif 000009
【図４】
2019113657.tif 000010